(57)【要約】      （修正有）【課題】積層セラミックコンデンサの製造時における内部電極層間の剥離及び位置ズレを防止し、よりゲル化抑制の効果の高い内部電極用ペーストを提供する。【解決手段】導電性粉末、セラミック粉末、有機バインダー及び有機溶剤を含有する内部電極用ペーストであって、有機バインダーは、エチルセルロース樹脂を含み、導電性粉末、セラミック粉末、有機バインダー及び有機溶剤の合計量１００質量％に対し、０．５質量％以上５質量％以下の範囲でグリコールを含有する。【選択図】図１
2018125433.tif 000002
【特許請求の範囲】
【請求項１】
導電性粉末、セラミック粉末、有機バインダー、及び有機溶剤を含有する内部電極用ペーストであって、
前記有機バインダーは、エチルセルロース樹脂を含み、
導電性粉末、セラミック粉末、有機バインダー、及び有機溶剤の合計量１００質量％に対し、０．５質量％以上５質量％以下の範囲でグリコールを含有する、内部電極用ペースト。
【請求項２】
前記グリコールの沸点が、３００℃以下であることを特徴とする請求項１に記載の内部電極用ペースト。
【請求項３】
前記グリコールが、エチレングリコール、プロピレングリコール、ジエチレングリコール、トリエチレングリコール及びテトラエチレングリコールから選択される少なくとも一種である、請求項１又は請求項２に記載の内部電極用ペースト。
【請求項４】
前記導電性粉末１００質量部に対して、前記グリコールを１質量部以上含有する、請求項１〜請求項３のいずれか一項に記載の内部電極用ペースト。
【請求項５】
前記導電性粉末１００質量部に対して、前記エチルセルロース樹脂を１０質量部以下含有する、請求項１〜請求項４のいずれか一項に記載の内部電極用ペースト。
【請求項６】
前記導電性粉末が、平均粒径が０．０５μｍ以上０．５μｍ以下である請求項１〜請求項５のいずれか一項に記載の内部電極用ペースト。
【請求項７】
前記有機溶剤が、第１の有機溶剤と、前記第１の有機溶剤より低い沸点を有する第２の有機溶剤と、を含む請求項１〜請求項６のいずれか一項に記載の内部電極用ペースト。
【請求項８】
前記第１の有機溶剤が、沸点が１５０℃以上３００℃以下であり、前記第２の有機溶剤は、沸点が１２０℃以上２５０℃以下である、請求項７に記載の内部電極用ペースト。
【請求項９】
エチルセルロース樹脂を含む有機バインダーと有機溶剤と混合して有機ビヒクルを調製することと、
前記有機ビヒクルに、導電性粉末と、セラミック粉末と、グリコールとを添加し分散させることと、を備え、
前記グリコールは、導電性粉末、セラミック粉末、有機バインダー、及び有機溶剤の合計量１００質量％に対し、０．５質量％以上５質量％以下の範囲で含有する、内部電極用ペーストの製造方法。
【請求項１０】
誘電体層と、内部電極層とが交互に積層した積層体を備える積層セラミックコンデンサであって、前記内部電極が請求項１〜請求項８のいずれか一項に記載の内部電極用ペーストを用いて形成されてなる、積層セラミックコンデンサ。
【発明の詳細な説明】
【技術分野】
【０００１】
本発明は、内部電極用ペーストとその製造方法、及び積層セラミックコンデンサに関する。
【背景技術】
【０００２】
電子部品の一つとして従来から用いられている積層セラミックコンデンサは、一般に、誘電体層と、内部電極層とが交互に積層された構造を有する。近年、電気機器および電子機器が小型化かつ高性能化するのに伴い、積層セラミックコンデンサに対しても、小型化、大容量化の要求が高まっている。このような要求に答える積層セラミックコンデンサとして、誘電体層と内部電極層の薄層化による多層化が重要となる。
【０００３】
積層セラミックコンデンサは、例えば、以下の製造方法により生産される。まず、チタン酸バリウム（ＢａＴｉＯ３）等の誘電体粉末と、有機バインダーとを含有する誘電体グリーンシート（以下、「グリーンシート」ともいう。）に、導電性金属粒子と、有機バインダーとを含有する内部電極用ペーストを、所望の内部電極のパターンに応じて塗布し、乾燥させる。次いで、乾燥させた内部電極パターン／グリーンシート（以下、「内部電極層／誘電体層」ともいう。）を、内部電極層と誘電体層とが交互になるように積層し圧着させた後、熱圧着し、得られた熱圧着体を目的の大きさに切断する。切断された圧着体は、有機バインダーを除去するため、所定の温度および雰囲気で加熱される。その後、焼成して内部電極層、及び誘電体層を一体焼結させ、積層セラミックコンデンサ素体を得る。得られた積層セラミックコンデンサ素体は、その両端の端面をバレル研磨し内部電極を露出させた後、外部電極用ペーストを、研磨した端面に塗布、焼成して取り付け、取り付けた外部電極の表面にめっきを施して製品となる。
【０００４】
ところで、積層セラミックコンデンサの内部電極用ペーストは、長期間保存した場合、ペーストの粘度が大きく変化して、ゲル化を引き起こして、ペーストの塗布性が著しく低下することがある。導電性粉末として、例えば、ニッケル粉末を用いた場合、特にペーストのゲル化を引き起こしやすい傾向がある。
【０００５】
内部電極用ペーストのゲル化を抑制することを目的として、例えば、特許文献１では、積層セラミックコンデンサの内部電極用金属ペースト１００重量部に対して、ステアリン酸、パルミチン酸、ミリスチン酸、Ｌ（＋）アスコルビン酸、エチレンジアミン４酢酸、トリルトリアゾールからなる群の少なくとも１種を０．２〜３．０重量部添加した積層セラミックコンデンサの内部電極用金属ペースト組成物が開示されている。
【先行技術文献】
【特許文献】
【０００６】
【特許文献１】特開平１０−０４１１７９号公報
【発明の概要】
【発明が解決しようとする課題】
【０００７】
しかしながら、発明者の検討によると、上記特許文献１に記載されるように、内部電極用ペーストに有機酸を添加しても、ペーストを長期間保存した場合、ゲル化を十分に抑制できないという問題があることが明らかとなった。
【０００８】
本発明は、このような状況に鑑み、長期間保存後もペースト粘度の変化率が小さく、ゲル化がより抑制される内部電極用ペーストを提供することを目的とする。
【課題を解決するための手段】
【０００９】
本発明者らは上記の課題を解決すべく鋭意検討した結果、内部電極用ペーストに、ゲル化抑制剤としてグリコールを特定量で添加することにより、上記問題を解決できることを見出し本発明を完成するに至った。
【００１０】
本発明の第１の態様では、導電性粉末、セラミック粉末、有機バインダー、及び有機溶剤を含有する内部電極用ペーストであって、有機バインダーは、エチルセルロース樹脂を含み、導電性粉末、セラミック粉末、有機バインダー、及び有機溶剤の合計量１００質量％に対し、０．５質量％以上５質量％以下の範囲でグリコールを含有する、内部電極用ペーストが提供される。
【００１１】
また、グリコールの沸点が、３００℃以下であることが好ましい。また、グリコールが、エチレングリコール、プロピレングリコール、ジエチレングリコール、トリエチレングリコール及びテトラエチレングリコールから選択される少なくとも一種であることが好ましい。また、内部電極用ペーストは、導電性粉末１００質量部に対して、グリコールを１質量部以上含有することが好ましい。また、内部電極用ペーストは、導電性粉末１００質量部に対して、エチルセルロース樹脂を１０質量部以下含有することが好ましい。また、導電性粉末は、平均粒径が０．０５μｍ以上０．５μｍ以下が好ましい。また、有機溶剤は、第１の有機溶剤と、第１の有機溶剤より低い沸点を有する第２の有機溶剤と、を含むのが好ましい。また、第１の有機溶剤は、沸点が１５０℃以上３００℃以下であり、第２の有機溶剤は、沸点が１２０℃以上２５０℃以下であるのが好ましい。
【００１２】
本発明の第２の態様では、エチルセルロース樹脂を含む有機バインダーと有機溶剤と混合して有機ビヒクルを調製することと、有機ビヒクルに、導電性粉末と、セラミック粉末と、グリコールとを添加し分散させることと、を備え、グリコールは、導電性粉末、セラミック粉末、有機バインダー、及び有機溶剤の合計量１００質量％に対し、０．５質量％以上５質量％以下の範囲で含有する、内部電極用ペーストの製造方法が提供される。
【００１３】
本発明の第３の態様では、誘電体層と、内部電極層とが交互に積層した積層体を備える積層セラミックコンデンサであって、内部電極が上記内部電極用ペーストを用いて形成されてなる、積層セラミックコンデンサが提供される。
【発明の効果】
【００１４】
本発明によれば、導電性粉末の分散性に優れ、誘電体層との密着性に優れる内部電極用ペーストとその製造方法を提供することができる。
【図面の簡単な説明】
【００１５】
【図１】実施形態に係る内部電極用ペーストの製造方法の一例を示す図である。
【図２】有機ビヒクルの調製方法の一例を示す図である。
【図３】実施形態に係る積層セラミックコンデンサの一例を示す図である。
【発明を実施するための形態】
【００１６】
以下、本実施形態の積層セラミックコンデンサ内部電極用ペーストの一構成例などについて説明する。本発明は、下記の実施形態に制限されるものではない。また、本発明の範囲を逸脱することなく、下記の実施形態に種々の変形および置換を加えることができる。
【００１７】
［内部電極用ペースト］
積層セラミックコンデンサ内部電極用ペースト（以下、単に「内部電極用ペースト」とも記載する）は、導電性粉末と、セラミック粉末と、エチルセルロース樹脂と、有機溶剤と、グリコールとを少なくとも含有する。以下、各成分について説明する。
【００１８】
（導電性粉末）
本実施形態の内部電極用ペーストは、導電性粉末を含む。導電性粉末を添加することにより、該内部電極用ペーストを用いて形成する内部電極に導電性を付与することができる。導電性粉末は、特に限定されず、例えば、Ｎｉ、Ｃｕ、Ｐｄ、Ａｇ、およびこれらの合金から選ばれる１種以上の粉末を用いることができる。例えば、Ｎｉを主成分として含む粉末（以下、単に「ニッケル粉末」とも記載する）を用いた場合、導電性、耐食性及びコストに優れる。ニッケル粉末は、Ｎｉからなる粉末及びＮｉを主成分とする合金粉末が含まれる。Ｎｉ合金粉末としては、例えば、マンガン、クロム、コバルト、アルミニウム、鉄、銅、亜鉛、銀、金、白金およびパラジウムからなる群より選択される少なくとも１種以上の元素とニッケルとの合金粉末が使用できる。また、Ｎｉを主成分とする合金粉末におけるＮｉの含有量は、例えば、５０質量％以上であり、好ましくは８０質量％以上であることが好ましい。また、ニッケル粉末は、例えば、脱バインダー処理時の有機バインダーの部分的な熱分解による急激なガス発生を抑制するために、数百ｐｐｍ程度のＳ（硫黄）を含むニッケル粉末を用いてもよい。
【００１９】
導電性粉末の粒径は、特に制限されるものではなく、内部電極用ペースト中での分散性や、グリーンシート等に塗布する際の操作性、焼成して内部電極としたときの導電性等を考慮して任意に選択することができる。高積層、高容量化の積層セラミックコンデンサに用いる場合、例えば、導電性粉末の平均粒径は０．０５μｍ以上０．５μｍ以下とすることが好ましい。なお、この導電性粉末の平均粒径は、走査型電子顕微鏡（ＳＥＭ）写真より求められる値であり、粒度分布における積算値５０％での粒径を意味する。また、本明細書において他の部分でも導電性粉末の平均粒径は同じ意味を有している。
【００２０】
導電性粉末の平均粒径が０．５μｍ以下である場合、特に積層セラミックコンデンサの薄層化を図ることができる。また、本実施形態の内部電極用ペーストは、例えば、導電性粉末の平均粒径が０．４μｍ以下である場合や、０．３μｍ以下である場合においても、分散性及び密着性に優れる。一方、導電性粉末の平均粒径が０．０５μｍ以上である場合、導電性粉末の表面活性が必要以上に高くなることを抑制し、内部電極用ペーストの粘度が高くなることを抑制できる。この場合、内部電極用ペーストとして長期保存した場合に変質等が生じることを抑制することができる。
【００２１】
内部電極用ペースト中の導電性粉末の含有率は特に限定されるものではなく、内部電極用ペーストに要求される粘度や、内部電極としたときに要求される導電性等に応じて任意に選択することができる。内部電極用ペーストは、例えば、導電性粉末を、内部電極用ペースト全量に対して３０質量％以上７０質量％以下含有することが好ましく、４０質量％以上６０質量％以下含有することがより好ましい。
【００２２】
内部電極用ペースト中の導電性粉末の含有量が３０質量％以上である場合、内部電極用ペースト焼成時の電極膜形成能力を十分に確保することができ、所望のコンデンサ容量をより確実に得ることができる。一方、内部電極用ペースト中の導電性粉末の含有量が７０質量％以下である場合、内部電極の電極膜を薄層化し易くすることができる。
【００２３】
（有機バインダー）
内部電極用ペーストは、有機バインダーとして、エチルセルロース樹脂を含む。有機バインダーとしては、例えば、エチルセルロース樹脂を単独で含んでもよく、エチルセルロース樹脂とそれ以外の樹脂とを含んでもよい。エチルセルロース樹脂は、溶剤への溶解性・印刷性・燃焼分解性などが良く、内部電極用ペーストのバインダーとして好適に用いることができる。
【００２４】
エチルセルロース樹脂は、例えば、内部電極用ペースト全量に対して、１質量％以上５質量％以下含有されることができる。エチルセルロース樹脂の含有量が上記範囲である場合、エチルセルロース樹脂の含有量が上記範囲である場合、導電性及び分散性に優れる。
【００２５】
エチルセルロース樹脂の含有量は、例えば、導電性粉末の含有量を１００質量部に対して、１質量部以上１０質量部以下であることが好ましく、１．５質量部以上８質量部以下であることがより好ましい。
【００２６】
有機バインダーとして、エチルセルロース樹脂以外の樹脂を含んでもよい。それ以外の樹脂としては、エチルセルロース樹脂を除くセルロース系樹脂、エポキシ系樹脂、アクリル系樹脂などを挙げることができる。例えば、ポリビニルブチラール樹脂はグリーンシートに一般的に使用されている樹脂であり、ポリビニルブチラール樹脂を含む場合、グリーンシートとの接着強度をより向上させることができる。なお、内部電極用ペーストは、ポリビニルブチラール樹脂を含まなくてもよい。ポリビニルブチラール樹脂を含まない場合においても、内部電極用ペーストは、ゲル化抑制の効果を発揮することができる。
【００２７】
内部電極用ペースト中の有機バインダーの含有量は、特に限定されるものではなく、任意に選択することができる。有機バインダー全体の含有量は、例えば、導電性粉末の含有量１００質量部に対して、１質量部以上１０質量部以下とすることができる。有機バインダーの含有量が１質量部以上である場合、内部電極用ペースト中の有機溶剤がグリーンシート側に浸透することを抑制し、シートアタックをより確実に抑制することができる。有機バインダーの含有量が１０質量部以下である場合、内部電極用ペーストの脱バインダー特性を特に高めることができる。なお、有機バインダーがエチルセルロース樹脂及びそれ以外の樹脂びからなる場合、有機バインダー全体の含有量は、この樹脂全体の含有量の合計となる。
【００２８】
有機バインダーとして、エチルセルロース樹脂、及びポリビニルブチラール樹脂を含む場合、両者の含有量は特に限定されるものではなく、任意の比率とすることができる。例えば、（ポリビニルブチラール樹脂の含有量）／（エチルセルロース樹脂の含有量）の質量比は、０．２以上であることが好ましく、０．６以上であることがより好ましい。質量比が上記範囲である場合、グリーンシートと、内部電極用ペーストの乾燥膜との密着性が特に優れる。一方、（ポリビニルブチラール樹脂の含有量）／（エチルセルロース樹脂の含有量）の質量比が、例えば、５以下であることが好ましく、４以下であることがより好ましい。この質量比が上記範囲である場合、溶剤への溶解性・印刷性・燃焼分解性により優れる。
【００２９】
（有機溶剤）
内部電極用ペーストは有機溶剤を含む。有機溶剤は、例えば、有機バインダーを溶解したり、ペースト粘度を調製したりする。有機溶剤は、特に限定されず、従来公知の溶剤を適宜選択して用いることができる。また、有機溶剤は、１種類を用いてもよく、２種類以上を用いてもよい。なお、有機溶剤の沸点は、例えば、１００℃を超えることが好ましい。溶剤の沸点が１００℃以下の場合、ペースト製造時に蒸発する恐れがある。
【００３０】
有機溶剤としては、例えば、ターピネオール、ジヒドロターピネオールなどのテルペン系溶剤、ジヒドロターピニルアセテート、イソボルニルアセテート、イソボルニルプロピネート、イソボルニルブチレート、イソボルニルイソブチレートなどが挙げられる。
【００３１】
また、有機溶剤は、上述した有機溶剤を第１の有機溶剤とすると、第１の有機溶剤よりも沸点の低い第２の有機溶剤との２種類以上の有機溶剤を組み合わせて使用することができる。積層セラミックコンデンサの作製工程において、内部電極用ペーストは、印刷装置を用いて連続的に複数枚のグリーンシートに内部電極パターンとして印刷される。この際、内部電極用ペーストの乾燥速度が速い場合、内部電極パターンを印刷している間に、内部電極用ペースト内の有機溶剤が失われ、内部電極用ペーストの粘度が増加し、内部電極パターンの印刷が困難になることがある。沸点の異なる２種類以上の有機溶剤を組み合わせた場合、乾燥速度を好適な範囲に容易に調製することができ、かつ上記のような印刷中に内部電極用ペーストの粘度が増加することを抑制できる。また、第２の有機溶剤は、第１の有機溶剤よりも粘度が低いことが好ましい。
【００３２】
第１の有機溶剤の沸点は、例えば、１５０℃以上３００℃以下が好ましく、１８０℃以上２５０℃以下がより好ましい。沸点が１５０℃より低い場合、乾燥性が高く、印刷工程にて乾燥が進行し、粘度が高くなりやすい傾向がある。一方、沸点が３００℃以上の場合、乾燥性が悪く、乾燥工程で溶剤が残留しやすい傾向がある。有機溶剤が第１の有機溶剤を含む場合、乾燥速度が適度に遅くなり、内部電極用ペーストの印刷性がより向上する。
第１の有機溶剤としては、例えば、ターピネオール、ジヒドロターピネオールなどのテルペン系溶剤、イソボルニルアセテートなどが挙げられる。
【００３３】
第２の有機溶剤の沸点は、例えば、１２０℃以上２５０℃以下が望ましく、１５０℃以上２２０℃以下がより好ましい。沸点が１２０℃より低い場合、乾燥性が高いため、印刷工程にて乾燥が進行し、粘度が高くなりやすい傾向がある。一方、沸点が２５０℃以上の場合、乾燥性が悪いため、乾燥工程で溶剤が残留しやすい傾向がある。有機溶剤が第２の有機溶剤を含む場合、ペースト粘度の調製を容易に行うことができる。第１の有機溶剤として、ターピネオール、ジヒドロターピネオールなどのテルペン系溶剤及びイソボニルアセテートのうちの１種を選択した場合、第２の有機溶剤としては、例えば、第１の有機溶剤より沸点の低い有機溶剤を適宜、選択できる。
【００３４】
第２の有機溶剤としては、例えば、飽和脂肪族系炭化水素溶剤、エチレングリコールモノブチルエーテルアセテートなどが好ましい例として挙げられる。飽和脂肪族系炭化水素溶剤としては、飽和炭化水素を主成分として含有する溶剤を好ましく用いることができ、特にトリデカン、ノナン、シクロヘキサンを含有する溶剤をより好ましく用いることができる。また、トリデカン、ノナン、シクロヘキサンを主成分として含有する溶剤を特に好ましく用いることができる。ここでいう主成分とは、体積比で９０ｖｏｌ％以上含まれていることを意味している。
【００３５】
また、第２の有機溶剤は、市販の石油系混合溶剤を用いてもよく、例えば、市販のミネラルスピリットや０号ソルベント（ＪＸ日鉱日石エネルギー株式会社）などを用いてもよい。なお、第２の有機溶剤は、第１の有機溶剤よりも沸点が低い溶剤であれば、１種を用いてもよく、２種以上が含まれる混合溶剤を用いてもよい。
【００３６】
有機溶剤中の第１の有機溶剤と第２の有機溶剤との含有率（割合）は特に限定されるものではなく、任意に選択することができる。有機溶剤中の第１の有機溶剤の割合は、有機溶剤全体に対して、例えば、２０質量％以上８０質量％未満とすることができる。なお、残部は第２の有機溶剤である。
【００３７】
有機溶剤中の第１の有機溶剤の割合が２０質量％以上である場合、内部電極用ペーストの乾燥性が過度に高くなることを抑制することができる。このため、内部電極パターンの印刷中に、内部電極用ペーストの粘度が大幅に増加することを防ぐことができ、内部電極パターンを安定して印刷できる。一方、有機溶剤中の第１の有機溶剤の割合が８０質量％未満である場合、内部電極用ペーストに一定以上の乾燥性を付与することができる。このため、内部電極用ペーストの乾燥膜内の有機溶剤の残留を抑制できる。
【００３８】
有機溶剤の含有量（調製時の添加量）は、特に限定されるものではなく、内部電極用ペーストの粘度等に応じて任意に選択することができる。有機溶剤の含有量は、例えば、導電性粉末１００質量部に対して、６０質量部以上１００質量部以下であることが好ましく、４０質量部以上９０量部以下であることがより好ましい。
【００３９】
（セラミック粉末）
本実施形態の内部電極用ペーストは、セラミック粉末を含有してもよい。セラミック粉末は、例えば、焼結抑制剤として添加される。セラミック粉末としては、例えば、ペロブスカイト型酸化物であるＢａＴｉＯ３等や、これに種々の添加物を添加したもの等から選択することができる。また、セラミック粉末としては、積層セラミックコンデンサのグリーンシートの主成分として使用されるセラミック粉末と同組成又は類似の組成のものが好ましく用いられる。
【００４０】
セラミック粉末の製造方法は特に限定されるものではなく、例えば、固相法、水熱合成法、アルコキシド法、ゾルゲル法など種々の製造方法により製造されたセラミック粉末を使用できる。特に水熱合成法により製造されたセラミック粉末は、微細でシャープな粒度分布を有するため、好ましく用いられる。
【００４１】
セラミック粉末の粒径は特に限定されるものではないが、例えば、平均粒径は、０．０１μｍ以上０．２μｍ以下であることが好ましい。なお、本明細書において、セラミック粉末の平均粒径は、特に断らない限り、比表面積をＢＥＴ法に基づいて算出した粒径で表す。セラミック粉末として、例えば、チタン酸バリウム粉末を用いた場合の粒径［単位：ｍ］の算出式を下記式（１）に示す。
粒径＝６／ＳＢＴρＢＴ・・・式（１）
（上記式（１）中、ＳＢＴは、チタン酸バリウム粉末の比表面積［ｍ２／ｇ］を表し、ρＢＴは、チタン酸バリウムの真密度（６．１［ｇ／ｃｍ３］）を表す。）
【００４２】
セラミック粉末の平均粒径が０．０１μｍ以上である場合、内部電極用ペーストの焼結開始温度を誘電体層の焼結開始温度まで遅延させる効果（焼結遅延効果）を十分に発揮することができ、デラミネーションやクラック等の構造欠陥の発生をより抑制できる。また、セラミック粉末の平均粒径が上記範囲である場合、膜状に成形した内部電極用ペーストを乾燥した際の膜密度である乾燥膜密度の低下をより抑制し、積層セラミックコンデンサの薄層化を図ることができ、積層セラミックコンデンサの信頼性を高めることができる。また、セラミック粉末の平均粒径が０．２μｍ以下の場合、導電性粉末の間にセラミック粉末が充填されやすくなるため、乾燥膜密度を十分に高めることが可能になり、焼結遅延効果も十分に発揮することができる。
【００４３】
内部電極用ペーストがセラミック粉末を含有する場合、セラミック粉末の含有量は特に限定されるものではないが、例えば、導電性粉末１００質量部に対して、３質量部以上２５質量部以下となるように添加することが好ましい。
【００４４】
セラミック粉末の含有量が３質量部以上である場合、導電性粉末の焼結を十分に制御することができるため、内部電極層と誘電体層との焼結収縮挙動のミスマッチをより抑制できる。また、セラミック粉末の含有量が２５質量部を超える場合、内部電極層のセラミック粉末の粒子が誘電体層中のセラミック粒子と焼結し、誘電体層の厚みが膨張して組成のずれが生じ、誘電率の低下等、電気特性に悪影響を及ぼす恐れがある。このため、誘電体層等の電気特性等による悪影響等を確実に生じないように、セラミック粉末の含有量を上記範囲とすることが好ましい。
【００４５】
（分散剤）
内部電極用ペーストは、分散剤を含んでもよい。分散剤は、金属粉末の凝集を防止し、分散性を付与するため用いられる。分散剤としては、アニオン系界面活性剤、カチオン系分散剤、ノニオン系分散剤、両性界面活性剤及び高分子系分散剤などが挙げられる。これらの分散剤は、１種または２種以上組み合わせて用いてもよい。なお、内部電極用ペーストは、アニオン系界面活性剤等の分散剤を含まなくてもよい。内部電極用ペーストは、分散剤を含有しない場合においても、ゲル化抑制の効果を得ることができる。
【００４６】
アニオン系界面活性剤としては、カルボキシル基（ＣＯＯＨ基）を有するカルボン酸系界面活性剤が好ましい。なお、カルボン酸系界面活性剤は、カルボキシル基以外に、ヒドロキシル基やカルボニル基、アシル基、アミノ基等の官能基やエーテル結合、アミド結合等の構造を備えてもよい。また、アニオン系界面活性剤は、ジェミニ型界面活性剤を用いてもよい。
【００４７】
アニオン系界面活性剤としては、例えば、ステアリン酸、オレイン酸、ミリスチン酸、パルミチン酸、リノール酸、ラウリン酸、リノレン酸などの高級脂肪酸や、グリシンとステアリン酸又はラウリン酸などの高級脂肪酸とのアミド化合物などが挙げられる。これらの中でも、アニオン系界面活性剤としては、炭素数が１６以上２２以下のアニオン系界面活性剤が好ましい。なお、アニオン系界面活性剤は、一種で用いても、二種以上を併用してもよい。
【００４８】
アニオン系界面活性剤の含有量は、例えば、導電性粉末１００質量部に対して、０．０１質量部以上８質量部以下であり、０．２質量部以上７質量部以下であることが好ましい。含有量が０．２質量部未満である場合、ニッケル粉の分散性が十分でなく乾燥膜密度が低下することがある。また、含有量が７質量部以下である場合、十分な分散性を得ることができるため、それ以上添加する必要はない。
【００４９】
ニッケルを含む導電性粉末の表面は、酸化等により表面が汚染されおり、化学的性質が一様ではないため、分散剤は、アニオン系界面活性剤及びカチオン系界面活性剤の両方を用いることができる。また、アニオン系界面活性剤又はカチオン系界面活性剤は、２種類以上を併用して用いてもよい。
【００５０】
分散剤の添加量は特に限定されるものではなく、内部電極用ペーストに要求される保存安定性や、導電性粉末等の無機物粒子の分散性の程度、分散剤の種類等に応じて任意に選択することができる。例えば、内部電極用ペーストに含まれる無機物粒子（導電性粉末及びセラミック粉末の合計）の含有量を１００質量部とした場合、分散剤の添加量は０．０１質量部以上１０質量部以下とすることが好ましく、０．２質量部以上７質量部以下とすることがより好ましい。添加量を０．０１質量部以上とする場合、導電性粉末やセラミック粉末などの無機粒子を十分に分散することができるため好ましい。１０質量部をこえる場合、内部電極用ペーストの乾燥性が低下し、内部電極用ペーストの乾燥膜の密度（乾燥膜密度）が低下することがある。
【００５１】
（グリコール）
内部電極用ペーストは、導電性粉末、セラミック粉末、有機バインダー、及び有機溶剤の合計量１００質量％に対し、０．５質量％以上５質量％以下、好ましくは１質量％５質量％以下の範囲でグリコールを含有する。内部電極用ペーストがグリコールを含有することにより、ペーストを長期間保存した場合のゲル化抑制の効果を得ることができる。このゲル化が抑制される理由は限定されないが、例えば、内部電極用ペーストに含まれるエチルセルロース樹脂の末端に存在するＯＨ基と導電性粉末（例えば、ニッケル粉末）との間で水素結合が形成され、ペースト粘度の上昇を引き起こすことがある。グリコールは、この水素結合の形成を阻害することにより、内部電極用ペーストのゲル化を抑制すると推察される。
【００５２】
また、グリコールは、室温での揮発性が低いため、グリコールを含む内部電極ペーストは、長期間保存した後でも、上記効果を発揮することができる。また、内部電極用ペーストは、グリコールを含有することにより、内部電極用ペーストのゲル化を抑制することができる。なお、有機酸を添加することによっても、エチルセルロース樹脂と導電性粉末との水素結合の形成を阻害することができるが、有機酸は導電性粉末を酸化させてしまうという問題がある。一方、グリコールを用いた場合は、導電性粉末の酸化が生じず、ペースト粘度を長期間安定させ、ゲル化を抑制することができる。なお、グリコールの含有量が５質量％を超える場合、ゲル化抑制の効果は得られるものの、ペースト作製直後の粘度が低下する。粘度が低下した内部電極用ペーストを用いて、積層セラミックコンデンサを作製する場合、乾燥工程において、内部電極用ペーストの乾燥が不十分となりやすく、その後の積層工程において、積層体の位置ズレ等の問題が生じることがある。一方、グリコールの含有量が０．５質量％未満である場合、長期間保存においてゲル化を十分に抑制することができない。
【００５３】
グリコールの含有量は、例えば、導電性粉末の含有量を１００質量部に対して、１質量部以上１１質量部以下であることが好ましく、１質量部以上４．５質量部以下であることがより好ましい。
【００５４】
内部電極用ペーストにおいて、ポリビニルブチラール樹脂及びアニオン系界面活性剤を含む場合、グリコールは、アニオン系界面活性剤の有するカルボキシル基（ＣＯＯＨ基）のｍｏｌ量に対し、０．５ｍｏｌ倍を超え３ｍｏｌ倍未満の範囲で含有されることが好ましい。グリコールの含有量が上記範囲である場合、積層セラミックコンデンサを作製する際の内部電極層と誘電体層との密着性がより向上する。なお、グリコールの含有量が、３ｍｏｌ倍以上であっても、導電性粉末、セラミック粉末、有機バインダー、及び有機溶剤の合計量１００質量％に対し、５質量％以下である場合、ペーストを長期間保存した場合のゲル化抑制の効果を得ることができる。
【００５５】
グリコールの沸点は、好ましくは３００℃以下であり、より好ましくは２５０℃以下である。グリコールの沸点が３００℃を超える場合、積層セラミックコンデンサを作製する際の乾燥工程においてグリコールが残留し、得られた乾燥膜が必要以上に柔軟性を持つことがあり、積層工程において、積層体の位置ズレ等を起こしてしまう可能性がある。また脱バインダー処理の際に、残留したグリコールがガス化し、積層体の内部圧力を上げ、クラック等の発生原因となる場合がある。グリコールの沸点の下限は、特に限定されないが、例えば、１５０℃以上である。
【００５６】
また、グリコールの沸点は、有機溶剤の沸点以下であることが好ましい。グリコールの沸点が、有機溶剤の沸点よりも高い場合、積層セラミックコンデンサを作製する際の乾燥工程においてグリコールが残留し、得られた乾燥膜が必要以上に柔軟性を持つことがあり、積層工程において、積層体の位置ズレ等を起こしてしまう可能性がある。また脱バインダー処理の際に、残留したグリコールがガス化し、積層体の内部圧力を上げ、クラック等の発生原因となる場合がある。
【００５７】
グリコールは、公知の２価のアルコールを用いることができ、例えば、エチレングリコール、プロピレングリコール、ジエチレングリコール、トリエチレングリコール及びテトラエチレングリコールから選択される少なくとも一種を用いることができる。これらの中でも、例えば、沸点が低いという観点から、好ましくは、エチレングリコール、プロピレングリコール、ジエチレングリコール及びトリエチレングリコールから選択される少なくとも一種を用いることができ、より好ましくは、エチレングリコール、プロピレングリコール及びジエチレングリコールから選択される少なくとも一種を用いることができる。また、取扱い性に優れるという観点から、エチレングリコール及びプロピレングリコールの少なくとも一種を用いることが好ましい。なお、グリコールは、１種類を単独で用いてもよく、２種類以上を混合して用いてもよい。
【００５８】
（その他の成分）
本実施形態の導電性ペーストは、上記した成分以外の、従来公知の添加成分を含んでもよい。
【００５９】
［内部電極用ペーストの製造方法］
図１は、実施形態に係る内部電極用ペーストの製造方法の一例を示す図である。なお、以下の説明は、内部電極用ペーストの製造方法の一例であって、この方法に限定するものではない。例えば、図１に示す製造方法は、一部のステップが削除されてもよし、他のステップが追加されてもよい。なお、上記内部電極用ペーストで既に説明した事項と重複する部分については、説明を一部省略する。
【００６０】
実施形態に係る内部電極用ペーストの製造方法は、例えば、図１に示すように、有機バインダーと有機溶剤とを混合して有機ビヒクルを調製すること（ステップＳ１）と、有機ビヒクルに、導電性粉末とアニオン系界面活性剤とグリコールとを添加し分散させること（ステップＳ２）と、を含む。
【００６１】
まず、有機バインダーを有機溶剤に溶解して有機ビヒクルを調製する（ステップＳ１）。有機バインダーは、エチルセルロース樹脂と、ポリビニルブチラール樹脂とを含む。有機溶剤は、上述のように、沸点の異なる第１の有機溶剤と第２の有機溶剤とを含んでもよい。第１の有機溶剤は、例えば第２の有機溶剤より高い沸点を有する。
【００６２】
有機ビヒクルを調製する手順は特に限定されるものではない。例えば、図２（Ａ）に示すように、ポリビニルブチラール樹脂を含む第１の有機ビヒクルと、エチルセルロース樹脂を含む第２の有機ビヒクルとをそれぞれ別に調製することもできる。すなわち、有機ビヒクルの調製は、ポリビニルブチラール樹脂と有機溶剤とを混合して第１の有機ビヒクルを調製する工程と、エチルセルロース樹脂と有機溶剤とを混合して第２の有機ビヒクルを調製する工程と、を有することができる。
【００６３】
第１の有機ビヒクルの調製工程では、例えば、第１の有機溶剤にポリビニルブチラールを溶解することでポリビニルブチラール有機ビヒクルを調製することができる。また、第２の有機ビヒクルの調製工程では、例えば、第１の有機溶剤にエチルセルロースを溶解することでエチルセルロース有機ビヒクルを調製することができる。
【００６４】
また、例えば、図２（Ｂ）に示すように、第１の有機溶剤および／または第２の有機溶剤に、ポリビニルブチラールと、エチルセルロースを同時に添加して、両方の樹脂を含む第３の有機ビヒクルを調製することができる。
【００６５】
なお、各有機バインダーについてそれぞれ有機ビヒクルを調製した場合、それぞれの有機ビヒクルは、後述する分散工程において、個別に、導電性粉末等と混合してもよい。また、予め各有機バインダーについて調製したそれぞれの有機ビヒクルを混合して、両方の樹脂を含む有機ビヒクルを調製し、その後で、分散工程において、導電性粉末等と混合してもよい。
【００６６】
なお、有機ビヒクルに用いる有機溶剤は、例えば、一方の有機ビヒクルについては第１の有機溶剤を、他方の有機ビヒクルについては第２の有機溶剤を用いてもよい。また、各有機ビヒクルを第１の有機溶剤と、第２の有機溶剤との混合液を用いて調製したり、第１の有機溶剤ではなく、第２の有機溶剤を用いて有機ビヒクルを調製し、第１の有機溶剤は分散工程で添加してもよい。
【００６７】
有機ビヒクルを調製する際の具体的な条件は特に限定されないが、例えば、有機溶剤を５０℃以上６０℃以下に加温した恒温槽の中で、有機バインダーを有機溶剤に徐々に加え、引き続き有機バインダーが溶解するまで攪拌しながら加熱することで調製することができる。
【００６８】
次いで、図１に示すように、有機ビヒクルに、導電性粉末とアニオン系界面活性剤とグリコールとを添加し分散させる（ステップＳ２）。分散工程では、有機ビヒクル調製工程（ステップＳ１）で調製した有機ビヒクルと、導電性粉末とを、ミキサーに投入して撹拌、混合することができる。有機ビヒクルと導電性粉末との混合の際に、グリコール、及び任意に分散剤を、合わせて、混合することができる。
【００６９】
有機ビヒクルに、導電性粉末、分散剤及びグリコールを添加する順番は、特に限定されず、例えば、すべての材料を同時に添加することができる。また、有機ビヒクルに導電性粉末を添加した後に、分散剤又はグリコールをそれぞれ添加してもよいし、有機ビヒクルに導電性粉末を添加する前に、分散剤又はグリコールをそれぞれ添加してもよい。また、グリコールは、有機ビヒクルに導電性粉末、任意に分散剤、及びセラミック粉末を添加して、ペースト状とした後、例えば、撹拌しながら添加してもよい。
【００７０】
内部電極用ペーストがセラミック粉末や、他の添加成分を含む場合、分散工程において、有機ビヒクル、及び導電性粉末をミキサーに投入した際に、セラミック粉末や、各種添加剤等もあわせて投入することもできる。分散工程における、これらの成分の混合の順番は、特に限定されず、導電性粉末と同時に添加し、混合分散させてもよく、導電性粉末の添加前又は添加後に、添加し、混合分散させてもよい。
【００７１】
また、ミキサーによる撹拌・混合後に、スリーロールミルによって、さらに分散させることが好ましい。スリーロールミルを用いた場合、導電性粉末等の混合材料を有機ビヒクル中により均一に分散混合させることができる。
【００７２】
なお、セラミック粉末は、上述したように分散工程で添加することが好ましいが、分散工程以外の工程で添加してもよい。例えば、セラミック粉末は、有機ビヒクルの調製の際に有機溶剤又は有機バインダーとともに添加されてもよい。また、分散剤は、上述したように、分散工程で添加することが好ましいが、分散工程以外の工程で添加してもよい。例えば、分散剤は、有機ビヒクルの調製の際に有機溶剤又は有機バインダーとともに添加されてもよい。
【００７３】
後に説明する積層セラミックコンデンサは、本実施形態の内部電極用ペーストを用いて製造される。積層セラミックコンデンサは、誘電体グリーンシートの厚さが、例えば３μｍ以下である場合でも、シートアタックやグリーンシートの剥離不良が抑制される。
【００７４】
［積層セラミックコンデンサ］
以下、本実施形態の積層セラミックコンデンサ及びその製造方法の一例について、図２を参照しながら説明する。図面においては、適宜、模式的に表現することや、縮尺を変更して表現することがある。
【００７５】
図３は、本実施形態の積層セラミックコンデンサ１の一例を示す断面図である。積層セラミックコンデンサ１は、誘電体層１２及び内部電極層１１を交互に積層した積層体１０と、外部電極２０と、を備える。積層セラミックコンデンサ１の製造工程は、まず、セラミックグリーンシートからなる複数の誘電体層１２と、上記した内部電極用ペーストから形成される複数の内部電極層１１とを、圧着により交互に積層させて積層体１０を得た後、積層体１０を焼成して一体化することにより、積層セラミックコンデンサ本体となる積層セラミック焼成体を作製する。その後、当該セラミックコンデンサ本体の両端部に一対の外部電極２０を形成することにより積層セラミックコンデンサ１が製造される。
【００７６】
まず、未焼成のセラミックシートであるセラミックグリーンシートを用意する。このセラミックグリーンシートとしては、例えば、チタン酸バリウム等の所定のセラミックの原料粉末に、ポリビニルブチラール等の有機バインダーとターピネオール等の溶剤とを加えて得た誘電体層用ペーストを、ＰＥＴフィルム等の支持フィルム上にシート状に塗布し、乾燥させて溶剤を除去したもの等が挙げられる。なお、セラミックグリーンシートから形成される誘電体層１２の厚みは、特に限定されないが、積層セラミックコンデンサの小型化の要請の観点から、０．０５μｍ以上３μｍ以下が好ましい。
【００７７】
次いで、このセラミックグリーンシートの片面に、スクリーン印刷法等の公知の方法によって、上述の内部電極用ペーストを印刷して塗布し、乾燥して、内部電極用ペーストから形成される内部電極層１１を形成したものを複数枚、用意する。なお、内部電極用ペーストから形成される内部電極層１１の厚みは、当該内部電極層１１の薄層化の要請の観点から、１μｍ以下とすることが好ましい。
【００７８】
次いで、支持フィルムから、セラミックグリーンシートを剥離するとともに、セラミックグリーンシートから形成される誘電体層１２とその片面に形成された内部電極用ペーストから形成される内部電極層１１とが交互に配置されるように、加熱・加圧処理により積層して、積層体１０を得る。なお、積層体１０の両面に、内部電極用ペーストを塗布していない保護用のセラミックグリーンシートを配置する構成としても良い。
【００７９】
次いで、積層体１０を所定サイズに切断してグリーンチップを形成した後、当該グリーンチップに対して脱バインダー処理を施し、還元雰囲気下において焼成することにより、積層セラミック焼成体を製造する。なお、脱バインダー処理における雰囲気は、大気またはＮ２ガス雰囲気にすることが好ましい。脱バインダー処理を行う際の温度は、例えば２００℃以上４００℃以下である。また、脱バインダー処理を行う際の、上記温度の保持時間を０．５時間以上２４時間以下とすることが好ましい。また、焼成は、内部電極層１１に用いる金属の酸化を抑制するために還元雰囲気で行われ、また、積層体１０の焼成を行う際の温度は、例えば、１０００℃以上１３５０℃以下であり、焼成を行う際の、温度の保持時間は、例えば、０．５時間以上８時間以下である。
【００８０】
グリーンチップの焼成を行うことにより、グリーンチップ中の有機バインダーが除去されるとともに、セラミックの原料粉末が焼成されて、セラミック製の誘電体層１２が形成される。また内部電極層１１中の有機ビヒクルが除去されるとともに、導電性粉末が焼結もしくは溶融、一体化されて、内部電極が形成され、誘電体層１２と内部電極層１１とが複数枚、交互に積層された積層セラミック焼成体が形成される。なお、酸素を誘電体層の内部に取り込んで電気的特性を高めるとともに、内部電極の再酸化を抑制するとの観点から、焼成後のグリーンチップに対して、アニール処理を施してもよい。
【００８１】
そして、作製した積層セラミック焼成体に対して、一対の外部電極２０を設けることにより、積層セラミックコンデンサ１が製造される。例えば、外部電極２０は、外部電極層２１及びメッキ層２２を備える。外部電極層２１は、内部電極層１１と電気的に接続する。なお、外部電極２０は、外部電極層２１及びメッキ層２２以外の層を備えてもよい。また、外部電極２０は、メッキ層２２を備えなくてもよい。外部電極２０（外部電極層２１、メッキ層２２）の材料としては、例えば、銅やニッケル、またはこれらの合金が好適に使用できる。
【実施例】
【００８２】
以下、実施例を参照しながら本発明をより具体的に説明する。但し、本発明は以下の実施例に限定されるものではない。なお、以下、導電性粉末１００質量部に対する割合を「質量部」で示し、ニッケル粉末、セラミック粉末、有機ビヒクルの合計１００質量％に対しする割合を「質量％」で示す。
【００８３】
［実施例１］
（有機ビヒクルの調製）
有機溶剤であるターピネオール（α、β、γ混合体）８３．８質量部を６０℃まで加熱した。そして、加熱したターピネオールをインペラー（羽根車）で攪拌しながら、エチルセルロース樹脂７．５質量部を徐々に加えてエチルセルロースを含有する有機ビヒクルを調製した。
【００８４】
（分散工程）
導電性粉末であるニッケル粉末（平均粒径：０．４μｍ）を、内部電極用ペースト中の含有率が４６．８質量％（１００質量部）となる量で準備した。ニッケル粉末１００質量部に対し、有機ビヒクルを４２．７質量％（９１．３質量部）、セラミック粉末であるＢａＴｉＯ３（平均粒径：０．１μｍ）を１０．５質量％（２２．４質量部）、グリコールとしてジエチレングリコール（関東化学社製、沸点：２４５℃）を１質量％（２．１質量部）添加した後、これらをミキサーで撹拌・混合してスラリーを得た。得られたスラリーは、さらにスリーロールミルを用いて完全分散させ、内部電極用ペーストを作製した。
【００８５】
［初期粘度］
作製した直後のペーストを、ブルックフィールド社製粘度計にて、１０ｒｐｍの粘度を測定し、２０〜６０Ｐａ・ｓとなるものを○（良好）、それ以外のものを×（不良）と評価した。
【００８６】
［ゲル化抑制の評価］
ゲル化抑制の評価は、作製したペーストを一定期間静置した後の粘度変化率を算出して行った。ペーストがゲル化した場合、ペースト粘度は大きく上昇する。ペーストの粘度は、ペーストの製造直後と、室温（２５℃）で９０日間静置後とで、ブルックフィールド社製Ｂ型粘度計を用いて１０ｒｐｍ（ずり速度＝４ｓｅｃ−１）の条件で測定し、下記式（２）を用いて算出した。粘度変化率が±３０％であるものを×、±１５％であるものを△、±１０％であるものを○と評価した。
粘度変化率（％）=［（９０日間静置後の粘度−製造直後の粘度）／製造直後の粘度］×１００）・・・式（２）
なお、表１に用いた成分の配合割合、及び上記評価結果を示す。
【００８７】
［実施例２］
グリコールの種類を、エチレングリールとした以外は、実施例１と同様に内部電極用ペーストを作製し、評価した。
［実施例３］
グリコールの種類を、トリエチレングリコールとした以外は、実施例１と同様に内部電極用ペーストを作製し、評価した。
［実施例４］
グリコールの種類を、プロピレングリコールとした以外は、実施例１と同様に内部電極用ペーストを作製し、評価した。
［実施例５］
グリコールの添加量を、５質量％にした以外は、実施例１と同様に内部電極用ペーストを作製し、評価した。
【００８８】
［比較例１］
グリコールを添加しなかった以外は、実施例１と同様に内部電極用ペーストを作製した。
［比較例２］
グリコールの添加量を、７質量％にした以外は、実施例１と同様に内部電極用ペーストを作製し、評価した。
［比較例３］
グリコールの添加量を、０．２質量％にした以外は、実施例１と同様に内部電極用ペーストを作製し、評価した。
［比較例４］
グリコールを添加せずに、ゲル化抑制剤としてアスコルビン酸を１質量％添加した以外は、実施例１と同様に内部電極用ペーストを作製し、評価した。
【００８９】
【表１】
2018125433.tif 000003
【００９０】
［実施例６］
（有機ビヒクルの調製）
有機ビヒクル調製は、ポリビニルブチラール樹脂（ＰＶＢ）を含有する第１の有機ビヒクルを調製する工程（ｉ）と、エチルセルロース（ＥＣ）を含有する第２の有機ビヒクルを調製する工程（ｉｉ）とをそれぞれ実施した。
（ｉ）第１の有機ビヒクル調製工程
まず、第１の有機溶剤であるターピネオール（α、β、γ混合体）３２．５質量部を６０℃まで加熱した。そして、加熱したターピネオールをインペラー（羽根車）で攪拌しながら、ポリビニルブチラール２．４質量部を徐々に加えてポリビニルブチラール樹脂を含有する第１の有機ビヒクルを調製した。
（ｉｉ）第２の有機ビヒクル調製工程
また、第２の有機ビヒクル調製工程でも同様に、有機溶剤であるターピネオール（α、β、γ混合体）３２．５質量部を６０℃まで加熱した。そして、加熱したターピネオールをインペラー（羽根車）で攪拌しながら、エチルセルロース樹脂３．４質量部を徐々に加えてエチルセルロースを含有する第２の有機ビヒクルを調製した。
【００９１】
（分散工程）
導電性粉末であるニッケル粉末（平均粒径：０．４μｍ）を、内部電極用ペースト中の含有率が４８．３質量％（１００質量部）となる量で準備した。ニッケル粉末１００質量部に対し、有機ビヒクル調製工程で調製した２種類の有機ビヒクル（第１の有機ビヒクル及び第２の有機ビヒクル）を７０．８質量部、セラミック粉末であるＢａＴｉＯ３（平均粒径：０．１μｍ）を７．３質量部（１５.０質量部）、アニオン系界面活性剤としてオレイン酸を１.０質量部、第２の有機溶剤である飽和脂肪族系炭化水素溶剤（０号ソルベント（商品名）：ＪＸ日鉱日石エネルギー株式会社製）を２０.０質量部、ジエチレングリコール（関東化学社製、沸点：２４５℃）を２質量％添加した後、これらをミキサーで撹拌・混合してスラリーを得た。得られたスラリーは、さらにスリーロールミルを用いて完全分散させ、内部電極用ペーストを作製した。なお、用いた成分の配合割合を表１に示す。
【００９２】
なお、上記０号ソルベント（ＪＸ日鉱日石エネルギー株式会社製）は、飽和炭化水素を９９ｖｏｌ％以上含み、トリデカン、ノナン、シクロヘキサンを主成分として含む。上記、実施例及び比較例で用いた内部電極用ペーストの組成及び評価結果を表２に示した。
【００９３】
［実施例７〜８］
ジエチレングリコールの添加量、及び、分散剤（オレイン酸）の添加量を表２に示す量とした以外は、実施例６と同様に内部電極用ペーストを作製し、評価した。
【００９４】
［比較例５］
グリコールを添加しなかった以外は、実施例６と同様に内部電極用ペーストを作製した。
【００９５】
【表２】
2018125433.tif 000004
【００９６】
[評価結果]
実施例で作製した内部電極用ペーストは、９０日間保存後の粘度変化の割合が小さく、ゲル化が十分に抑制されていた。また、実施例６〜１１に示されるように、分散剤の添加の有無、及び添加量に関係なく、本実施形態の内部電極用ペーストは、グリコールを特定の量含むことがにより、ゲル化抑制が抑制されるといえる。
一方、グリコールを添加しない、又は添加量が少ない比較例１、３、５では、ゲル化が抑制されなかった。比較例２では、グリコールの添加量が多すぎたため、ペースト粘度が大幅に低下し、実際に使用するのは困難であった。グリコールを添加せず、有機酸を添加した比較例４では、長期間保存後のゲル化の効果が十分でなかった。
【産業上の利用可能性】
【００９７】
本発明の内部電極用ペーストは、長期間保存後もゲル化が十分に抑制されており、特に携帯電話やデジタル機器などの電子機器のチップ部品である積層セラミックコンデンサの内部電極用の原料として好適に用いることができる。
【符号の説明】
【００９８】
１        積層セラミックコンデンサ
１０      積層体
１１      内部電極層
１２      誘電体層
２０      外部電極
２１      外部電極層
２２      メッキ層
【図１】
2018125433.tif 000005
【図２】
2018125433.tif 000006
【図３】
2018125433.tif 000007